Brevet FR2628130A3 — publié le 19890908

FR 2628130 A3 19890908 FR 8901872 A 19890214 (J RÉPUBLIQUE FRAN AISE N de publication: 2 628 130 (à n'utiliser que pour les INSTITUT NATIONAL commandes de reproduction) DE LA PROPRIETÉE iNDUSTRIELLE (DE LA PROPRIÉTÉ INDUSTRIELLEN d'enregistrement national 89 O 1872 PARIS Int Cl4: E 04 B 1/54; E 04 C 2/26. @ DEMANDE DE CERTIFICAT D'UTILITÉ A3 Date de dépôt: 14 février 1989. Demandeur(s): Société dite: FELS-WERKE GmbH. - DE. ) Priorité: DE, 5 mars 1988, n P 38 07 291.2. ( Inventeur(s) Georg Menzel; Ingo Knoppel Dr. ( Date de la mise à disposition du public de la demande: BOPI " Brevets" n 36 du 8 septembre 1989. Références à d'autres documents nationaux appa- rentés: rné Titulaire(s): Mandataire(s): Cabinet de Boisse. ( Procédé pour jointoyer des plaques de construction, Invention concernant des matériaux de construction. 1 4 s 6 7 2 Pour jointoyer des plaques de construction 1, 2 montées sur I une infrastructure de paroi 3, on applique un cordon 4 d'une -...... colle réactive sur un bord 4 d'une plaque, puis le bord 6 d'une...... deuxième plaque est poussé et aligné contre le premier. La:- . colle réactive mousse et se durcit sous l'effet de l'humidité provenant des plaques et de l'air environnant, avec remplis- sage complet de la jointure. Application à des parois formées de panneaux de plâtre. __ I N Co Ie L. D Vente des fascicules à l'IMPRIMERIE NATIONALE. 27, rue de la Convention 75732 PARIS CEDEX 15 L'invention, concernant des matériaux de construction, est plus spécifiquement relative à un pro- cédé pour jointoyer des plaques de construction, en par- ticulier des panneaux de fibres en plâtre, sur un cof- frage de paroi en bois ou en métal, dans lequel les in- terstices des joints sont remplis par une matière qui se durcit. Il est connu de lier ensemble des plaques de construction et en particulier des panneaux de fibre en plâtre à l'endroit de leurs joints en remplissant aus- si complètement que possible l'interstice, large d'en- viron 5 mm, entre les bords des plaques de construction après mise en place et fixation correspondantes des pla- ques de construction, au moyen de ce qu'on appelle une matière de remplissage, en particulier du mastic de plâ- tre, et en l'aplanissant par des opérations consécutives. De telles matières sont préalablement malaxées, puis in- sérées et enduites dans les interstices des joints. Dans ce procédé connu cependant, le joint constitue générale- ment l'endroit le plus faible dans la structure de paroi et il possède une plus faible résistance à la traction que la plaque de construction. Pour obtenir pour le joint la résistance à la traction exigée, il est nécessaire, dans ce procédé connu, d'incorporer des éléments supplé- mentaires pour accroître la résistance du joint à la traction. Ainsi, on y a collé des fibres de verre ou des éléments semblables pour augmenter la résistance du joint à la traction. Pour obtenir une surface convenant pour des revêtements tels que des couches de peinture, aes en- duits minces, des papiers ou des feuilles, il faut alors très souvent une opération de lissage supplémentaire, pour pourvoir au moins la région du joint d'une base ré- gulière. Sans parler de la faible résistance du joint à la traction, un tel procédé est ainsi très coûteux en matériau et en temps. L'invention a pour objet de fournir un pro- cédé du genre indiqué dans l'introduction, dans lequel on vise à obtenir, seulement par apport de la matière durcissante dans les interstices de joints, une résis- S15 tance à la traction suffisante du Joint et par suite une jonction suffisamment solide entre les plaques de cons- truction, la dépense, en matériau, en travail et par suite en temps étant sensiblement réduite. Ceci doit permettre également l'aplanissement simple de la sur- face du joint sans perte de temps particulière. De cette façon, les inconvénients du procédé connu et exposé doi- vent être largement évités. Conformément à l'invention, ceci est obtenu grâce au fait que dans chaque interstice de joint, un cor- don d'une colle réactive à un composant est appliqué sur un bord, formant l'interstice de jointure d'une des plaques de construction, montée sur le coffrage de paroi, et le bord, formant l'interstice de jointure, de la deuxième plaque de construction, est fixé par-dessus, appuyé et aligné, contre le bord, pourvu du cordon, la colle réac- tive moussant et se durcissant sous l'effet de l'humidité provenant des plaques de construction et de l'air de l'en- vironnement, avec remplissage complet de la jointure. De la sorte, le procédé de liaison est sensiblement simplifié. La colle réactive peut être appliquée ee façon simple au 2 262813t moyen d'emballages usuels dans le commerce, par exemple avec des cartouches, de sorte qu'on est dispensé de tout malaxage ou préparation de matière de remplissage ou de mastic. Le moussage amène, de façon fiable, le remplis- sage complet de l'interstice du joint et également le remplissage du fond et par suite le collage du fond des plaques de construction dans la région d'appui, par exemple dans la région de poteaux, même si l'espace du joint n'a pas été d'abord complètement rempli et s'il s'est encore formé des fentes ou des irrégularités entre les surfaces de plaques appliquées et le coffrage de la paroi. ----- La masse de colle sortant vers l'extérieur de l'interstice du joint se durcit également et forme un petit bourrelet attaché par-dessus le joint, qu'on peut enlever ensuite, par exemple au moyen d'une truelle, de façon étonnammentfacile, car l'adhérence de la colle qui est sortie est sensiblement plus faible en général sur la surface de la plaque que sur le bord de celle-ci. L'adhérence et la cohésion de.la colle réac- tive et durcie sont si bonnes, comme on l'a constaté, en dépit de la formation de mousse, qu'on obtient des résistances à la traction élevées du joint, qui sont de l'ordre de grandeur des résistances à la traction des plaques (par exemple avec des panneaux de fibre en plâtre, 2 à 3 N/mm2), ce qui a pour conséquence, avec de telles structures de paroi, de former un bloc remarquable sur l'ensemble de la surface de plaque. La surface de paroi totale fabriquée par le procédé de jonction selon l'invention possède une structure solide régulière, ce qui a une grande importance pour les con- traintes résultantde tassements, de l'effet de la cha- leur, ou d'autres causes. On supprime totalement l'em- ploi de moyens supplémentaires pour augmenter la résis- tance des joints à la traction. En outre, il s'est avéré que même en cas de légères irrégularités éventuelles à 4 262813C "la surface extérieure de la colle dans la région du joint, après refoulement de la colle sortie au moyen de très petites quantités d'une matière spéciale appropriée, on obtient une surface lisse pour des revêtements tels que des couches de peinture, des enduits minces, des papiers, des feuilles ou analogues sans difficulté, et même sans cela, comme ceci est le cas général, le joint fabriqué conformément à l'invention est parfaitement lisse. En outre, on a constaté avec surprise que les liaisons ou jonctions par joints obtenus conformé- ment à l'invention conviennent également pour des cons- tructions à l'épreuve des incendies. Au total donc, le procédé de jonction exposé se trouve sensiblement simplifié et facilité et l'on.ob- tient, sans moyen supplémentaire, des résistances à la traction suffisantes dans les joints ainsi que des sur- faces avantageuses. Afin d'obtenir les propriétés et avantages exposés, il s'est révélé comme étant particulièrement utile d'employer, comme colle réactive, une colle à ré- ticulation par l'humidité, à base de polyuréthane. Comme en général le procédé de jonction se- lon l'invention est employé avec des plaques de cons- truction qui sont debout (verticales), il est en outre avantageux, selon une autre modalité de l'invention, d'utiliser une colle à laquelle on a ajouté une ou des matières de charge pour retarder ou éviter l'écoulement à partir des surfaces verticales. Les caractéristiques, particularités et avantages de l'invention ressortent de ce qui suit et sont décrits et exposés par la suite avec référence au dessin d'un exemple de réalisation. Le dessin montre simplement un détail, suffisant pour exposer l'invention, d'une structure de paroi avec un coffre de paroi en bois et des plaques de fibre en plâtre pour les plaques de construction montées. Sur ces figures: La figure 1 est une coupe transversale d'un détail avec deux plaques de construction sur le support d'un coffrage de paroi, pendant l'exécution du procédé selon l'invention; la figure 2 est une coupe transversale d'un détail de la structure de paroi avec des plaques de fi- bre en plâtre montées sur un support en bois du coffrage de paroi, après moussage et durcissage de la colle in- troduite dans les interstices des joints. Sur la figure 1, les plaques de staff (plâtre renforcé de fibres) 1 et 2 doivent être liées l'une à l'autre au niveau de leur joint sur un support 3. A cet effet, la plaque 1 est d'abord montée sur le support 3 dans la position voulue. Ensuite on applique, sur le bord 4, appartenant à l'interstice du joint, de la plaque 1, un cordon 5 d'une colle réactive à un composant, en particulier d'une colle à réticulation par l'humidité, sur une base de polyuréthane. Ensuite le bord 6, formant l'interstice, de la deuxième plaque de fibre 2 est poussé dans la direction de la flèche 7 contre le bord 4, garni du cordon 5, de la plaque de fibre 1, et fixé, en étant bien dirigé, sur le support 3. La colle à réaction for- mant le cordon 5 se met à mousser sous l'effet de l'hu- midité sortant des plaques de staff 1 et de l'air envi- ronnant, avec remplissage complet de l'interstice du joint et se durcit. La figure 2 montre l'état ainsi obtenu pour deux joints fabriqués sur les côtés opposés du support 3. Le bourrelet 8 correspondant, qui, comme représenté, fait saillie vers l'extérieur hors de l'interstice, peut être ensuite enlevé au moyen d'un outil approprié, par exem- ple à l'aide d'une simple truelle, ce qui est très facile. Le moussage de la colle réactive dans le joint mène, de manière fiable, à un remplissage complet de l'interstice du joint et, dans le cas présenté, également au remplis- sage au fond et par suite au collage au fond des plaques de fibre en plâtre dans la région d'appui sur le support 3. La jonction de joint ainsi fabriquée aboutit à une liaison d'ensemble à résistance homogène avec celle des plaques de construction employées, en particulier des panneaux de staff, avec l'infrastructure de paroi corres- pondante, de sorte que toute la surface de paroi possède une structure solide régulière. Il s'est avéré que le procédé de jonction selon l'invention peut être employé également pour des constructions à l'épreuve des incen- dies, par exemple pour des parois F 30 à F 90 et analo- gues. La colle réactive employée qui forme donc, dans la première phase du procédé, le cordon 5 selon la figure 1, peut contenir avantageusement une ou plusieurs matières de charge qui servent à retarder ou à éviter l'écoulement à partir des surfaces'verticales. Dans l'exemple de réalisation, on décrit une infrastructure de paroi en bois sous la forme du support 3. Mais le procédé selon l'invention convient, avec tou- tes les caractéristiques, propriétés et avantages aussi pour des infrastructures de paroi en métal. On peut aussi coller selon l'invention des joints non adossés. 7 2 6 28 13 0 REVENDICATIONS 1. Procédé pour jointoyer des plaques de construction, en particulier des panneaux de fibres en plâtre, sur un coffrage de paroi en bois ou en métal, dans lequel les interstices des joints sont remplis par une matière qui se durcit, caractérisé en ce que pour chaque interstice de joint, on applique un cordon d'une colle réactive à un composant appliqué sur le bord, limitant l'interstice, d'une des plaques de construction, montée sur le coffrage de paroi, puis on presse le bord, limitant l'interstice, de la deuxième plaque de construc- tion, contre le bord, pourvu du cordon, et on le fixe en alignement, la colle réactive moussant et se durcis- sant sous l'effet de l'humidité provenant des plaques de construction et de l'air de l'environnement, avec rem- plissage complet de la jointure. 2. Procédé selon la revendication 1, carac- térisé en ce qu'on utilise comme colle réactive une colle à réticulation par l'humidité, à base de poly- uréthane. 3. Procédé selon la revendication 1 ou 2, caractérisé en ce qu'on utilise une colle à laquelle on a ajouté une ou des charges pour retarder ou éviter l'écoulement à partir des surfaces verticales. E _. r..v.:.. z. z.:..... 7-' I ti L/l 1E98Z9